(57)【要約】【課題】トイレを使用する動物の足等を傷めにくく、アンモニアの発生量が少ない動物用トイレ砂を提供すること。【解決手段】複数の粒状物を含む動物用トイレ砂であって、複数の粒状物それぞれは、無機多孔質材料からなる粒子群と、該粒子群を一体的に固定する無機バインダーと、を含み、無機バインダーは、非セメント系固化剤を含む。【選択図】なし【特許請求の範囲】
【請求項１】
複数の粒状物を含む動物用トイレ砂であって、
前記複数の粒状物それぞれは、無機多孔質材料からなる粒子群と、該粒子群を一体的に固定する無機バインダーと、を含み、
前記無機バインダーは、非セメント系固化剤を含む動物用トイレ砂。
【請求項２】
前記非セメント系固化剤は、硫酸カルシウムおよび酸化マグネシウムを主成分とする水硬化性固化剤である請求項１記載の動物用トイレ砂。
【請求項３】
前記無機バインダーは、前記非セメント系固化剤とセメントとの混合物である請求項1又は２記載の動物用トイレ砂。
【請求項４】
前記無機多孔質材料が、ゼオライト、アタパルジャイト、セピオライト、珪藻土及び珪藻頁岩からなる群より選択される少なくとも一種である請求項１〜３のいずれかに記載の動物用トイレ砂。
【請求項５】
前記セメントが低アルカリセメントである請求項２〜４のいずれかに記載の動物用トイレ砂。
【請求項６】
前記複数の粒状物はポゾラン物質を含有する請求項１〜５のいずれかに記載の動物用トイレ砂。
【請求項７】
前記ポゾラン物質は、シリカゲル、珪藻土又は珪藻頁岩である請求項６記載の動物用トイレ砂。
【請求項８】
前記複数の粒状物は、前記無機バインダーの含有量が５〜３０質量％であり、前記ポゾラン物質の含有量が３〜２０質量％である請求項６又は７記載の動物用トイレ砂。
【請求項９】
前記複数の粒状物は撥水処理が施されている請求項１〜８のいずれかに記載の動物用トイレ砂。
【請求項１０】
前記粒状物は香料を含有する請求項１〜９のいずれかに記載の動物用トイレ砂。
【請求項１１】
前記粒状物は、該粒状物の平均粒ｐＨが１２以下である請求項１〜１０のいずれかに記載の動物用トイレ砂。
【請求項１２】
前記粒状物は、該粒状物の平均粒強度が３０Ｎ以上である請求項１〜１１のいずれかに記載の動物用トイレ砂。
【請求項１３】
前記粒状物は、該粒状物の形状が、平均粒径４〜７ｍｍ、平均粒長６〜１５ｍｍの円柱状である請求項１〜１２のいずれかに記載の動物用トイレ砂。
【発明の詳細な説明】
【技術分野】
【０００１】
本発明は、猫や犬などの動物のトイレ用の敷材として使用される動物用トイレ砂に関する。
【背景技術】
【０００２】
従来、室内で飼われている猫や犬などの動物用トイレとして、プラスチック製の容器にいわゆる「猫砂」と呼ばれる粒状物からなるトイレ砂が入れられたものが知られている。動物が排泄した尿などは、このようなトイレ砂によって吸収される。飼い主は、この尿や便で汚れたトイレ砂を便などと一緒に容器から取り除き、取り除いた分に応じて新しいトイレ砂を補充する。しかし、猫は排泄後にトイレ砂を足でかき混ぜる習性があり、尿や便などが付着したトイレ砂が足に付着してしまうことがある。しかも、汚れたトイレ砂が拡散されてしまうため、汚れた部分のみを完全に除去することは困難である。
【０００３】
このような問題を解決するものとして、トイレ砂として撥水性を有する粒状物を用い、尿などの水分を吸収する吸液シートの上に該トイレ砂を敷くタイプの動物用トイレや、吸液シートの上にスノコ等を介して該トイレ砂を敷くタイプの動物用トイレも知られている。このようなトイレによれば、動物が排泄した尿は、撥水性の粒状物を透過して吸液シートに吸収されるため、臭いの発生を抑制できると共に、トイレ砂の交換頻度を減らすことができ、飼い主の労力が軽減される。
このようなトイレに使用される動物用トイレ砂として、ゼオライト、セピオライトまたはアタパルジャイトの粒子をセメントで固化してなり、撥水処理が施された複数の粒状物からなるものが提案されている（特許文献１参照）。
【特許文献１】特開平２００６−２４６７９７号公報
【発明の開示】
【発明が解決しようとする課題】
【０００４】
しかしながら、特許文献１記載の動物用トイレ砂においては、ゼオライト等の粒子の固化に用いられるセメントは、ｐＨが高く、多くのアルカリ分を含有しており、該アルカリ分が動物の足等に付着することにより動物の健康に悪影響を及ぼすおそれがあった。この点、特許文献１記載の動物用トイレ砂においては、撥水処理により粒状物の表面をコーティングし、該粒状物に含まれるアルカリ分が溶出することを抑えていたが、長期間の使用により粒状物表面のコーティングが剥れ、粒状物中のアルカリ分が溶出してしまう。従って、長期間の使用時には、動物の足等にアルカリ分が付着し、動物の健康に悪影響を及ぼすおそれがあった。また、特許文献１記載の動物用トイレ砂においては、排泄された尿からのアンモニアの発生が多く、悪臭の原因となっていた。
【０００５】
従って、本発明の目的は、動物用トイレ砂を構成する粒状物のｐＨを低くすることにより、トイレを使用する動物の足等を傷めにくく、また、アンモニアの発生量が少ない動物用トイレ砂を提供することにある。
【課題を解決するための手段】
【０００６】
本発明者らは、上記課題を解決するために鋭意研究を重ねた結果、トイレ砂として、無機多孔質材料の粒子群及び特定の無機バインダーを含む粒状物を用いることにより、上記課題を解決できることを見出し、本発明を完成するに至った。より具体的には、本発明は以下のようなものを提供する。
【０００７】
（１）複数の粒状物を含む動物用トイレ砂であって、前記複数の粒状物それぞれは、無機多孔質材料からなる粒子群と、該粒子群を一体的に固定する無機バインダーと、を含み、前記無機バインダーは、非セメント系固化剤を含む動物用トイレ砂。
【０００８】
（２）前記非セメント系固化剤は、硫酸カルシウムおよび酸化マグネシウムを主成分とする水硬化性固化剤である（１）記載の動物用トイレ砂。
【０００９】
（３）前記無機バインダーは、前記非セメント系固化剤とセメントとの混合物である（１）又は（２）記載の動物用トイレ砂。
【００１０】
（４）前記無機多孔質材料が、ゼオライト、アタパルジャイト、セピオライト、珪藻土及び珪藻頁岩からなる群より選択される少なくとも一種である請求項（１）〜（３）のいずれかに記載の動物用トイレ砂。
【００１１】
（５）前記セメントが低アルカリセメントである（３）又は（４）記載の動物用トイレ砂。
【００１２】
（６）前記複数の粒状物はポゾラン物質を含有する（１）〜（５）のいずれかに記載の動物用トイレ砂。
【００１３】
（７）前記ポゾラン物質は、シリカゲル、珪藻土又は珪藻頁岩である（６）記載の動物用トイレ砂。
【００１４】
（８）前記複数の粒状物は、前記無機バインダーの含有量が５〜３０質量％であり、前記ポゾラン物質の含有量が３〜２０質量％である（６）又は（７）記載の動物用トイレ砂。
【００１５】
（９）前記複数の粒状物は撥水処理が施されている（１）〜（８）のいずれかに記載の動物用トイレ砂。
【００１６】
（１０）前記粒状物は香料を含有する（１）〜（９）のいずれかに記載の動物用トイレ砂。
【００１７】
（１１）前記粒状物は、該粒状物の平均粒ｐＨが１２以下である（１）〜（１０）のいずれかに記載の動物用トイレ砂。
【００１８】
（１２）前記粒状物は、該粒状物の平均粒強度が３０Ｎ以上である（１）〜（１１）のいずれかに記載の動物用トイレ砂。
【００１９】
（１３）前記粒状物は、該粒状物の形状が、平均粒径４〜７ｍｍ、平均粒長６〜１５ｍｍの円柱状である（１）〜（１２）のいずれかに記載の動物用トイレ砂。
【発明の効果】
【００２０】
本発明の動物用トイレ砂によれば、動物用トイレ砂を構成する粒状物のｐＨを低くすることにより、動物の足等を傷めにくく、また、アンモニアの発生量が少ない。
【発明を実施するための最良の形態】
【００２１】
以下、本発明をその好ましい実施形態に基づいて説明する。本発明の動物用トイレ砂は複数の粒状物を含むものである。
【００２２】
本発明における粒状物は、無機多孔質材料の粒子群を主体として構成されており、多数の該無機多孔質材料の粒子が無機バインダーによって一体的に固定されて形成されている。
本発明に用いられる無機多孔質材料としては、ゼオライト、セピオライト、アタパルジャイト、珪藻土、珪藻頁岩等が挙げられる。本発明においては、これらのうちの一種類を用いることができ、また、二種類以上を混合して用いることもできる。無機多孔質材料は、アンモニア等の臭いを吸着する性質を有しているため、該無機多孔質材料の粒子を主体として粒状物を構成することにより、消臭性能に優れた動物用トイレ砂を得ることができる。
【００２３】
無機多孔質材料の粒子は、該粒子から形成される粒状物の強度を強くする観点から、その粒径が小さい物を用いることが好ましい。具体的には、本発明に用いる無機多孔質材料の粒子の粒径は、好ましくは３００μｍ以下、更に好ましくは２００μｍ以下、最も好ましくは１００μｍ以下である。
【００２４】
本発明における粒状物中の無機多孔質材料の粒子の含有量は、好ましくは５０〜９５質量％、更に好ましくは７０〜９０質量％である。無機多孔質材料の粒子の含有量が５０質量％未満の場合には、粒状物の消臭効果が低下するおそれがある。また、無機多孔質材料の粒子の含有量が９５質量％よりも多い場合には、粒状物が十分な強度を得られないおそれがある。
【００２５】
本発明に用いられる無機バインダーは、非セメント系固化剤を含むものである。
尚、本明細書において、セメントとは、ケイ酸カルシウムを主成分とし、水と反応(水和)して硬化する固化剤をいい、非セメント系固化剤とは、セメント以外の固化剤、即ち、ケイ酸カルシウムを主成分としていない固化剤をいう。
【００２６】
非セメント系固化剤としては、ドロマイト、酸化カルシウム、硫酸カルシウム、酸化マグネシウム等が挙げられる。本発明においては、非セメント系固化剤として、硫酸カルシウム及び酸化マグネシウムを主成分とする水硬化性の固化剤を用いることが好ましい。尚、水硬化性の固化剤とは、水と反応（水和）して硬化する固化剤をいう。
本発明において好ましく用いられる硫酸カルシウム及び酸化マグネシウムを主成分とする水硬化性の固化剤は、ほぼ中性の性質を示し、該固化剤の硬化時に生成される水酸化マグネシウムも弱塩基性のものである。従って、形成される粒状物も弱塩基性のものとなり、トイレを使用する動物の足等への負担を低減することができる。
【００２７】
更に、粒状物が弱塩基性となること、即ち形成される粒状物のｐＨを低くすることにより、尿からのアンモニアの発生を抑制することができる。
これは、尿と粒状物が接触した際に、尿からのアンモニアの遊離反応が起こりにくくなるためであると考えられる。
【００２８】
硫酸カルシウム及び酸化マグネシウムを主成分とする水硬化性の固化剤中における硫酸カルシウムの含有量は、好ましくは５０〜９５質量％、酸化マグネシウムの含有量は、好ましくは５〜５０質量％である。尚、ここで硫酸カルシウムの含有量は、無水物に換算した場合における含有量を示す。
本発明における硫酸カルシウム及び酸化マグネシウムを主成分とする水硬化性の固化剤は、硫酸カルシウム及び酸化マグネシウム以外の成分を含有していてもよい。このような成分としては、硬化促進剤や他の金属酸化物が挙げられる。硬化促進剤としては、バリウム、マグネシウム、カルシウム、ナトリウム、カリウム、リン等の塩化物、硝酸塩、亜硝酸塩、硫酸塩、亜硫酸塩等の無機塩類が挙げられる。他の金属酸化物としては、バリウム、カルシウム、ナトリウム、カリウム、リン、アルミニウム、ケイ素、鉄等の酸化物が挙げられる。硫酸カルシウム及び酸化マグネシウムを主成分とする水硬化性の固化剤中における硫酸カルシウム及び酸化マグネシウム以外の成分の含有量は、好ましくは２０質量％以下、さらに好ましくは１０質量％以下である。
【００２９】
本発明に用いられる無機バインダーとしては、硫酸カルシウム及び酸化マグネシウムを主成分とする水硬化性の固化剤とセメントとの混合物を用いることが好ましい。これらの混合物を無機バインダーとして用いることにより、粒状物の強度を高めることができると共に、セメントの使用による粒状物のｐＨの上昇を抑制することができる。
【００３０】
本発明に用いられるセメントとしては、ポルトランドセメントやホワイトセメント等が挙げられる。
また、本発明においては、低アルカリセメントを用いることも好ましい。低アルカリセメントとは、セメント中に含まれるアルカリ金属（Ｎａ、Ｋ）が所定の含有量以下に調整されたものである。低アルカリセメントを用いることにより、粒状物のｐＨをより低くすることができる。
【００３１】
本発明において、粒状物中における無機バインダーの含有量は、好ましくは５〜３０質量％、更に好ましくは１０〜２０質量％である。無機バインダー全体の含有量が５質量％未満の場合には、粒状物が十分な強度を得られないおそれがある。また、無機バインダー全体の含有量が３０質量％よりも多い場合には、粒状物の消臭効果が低下するおそれがある。
また、無機バインダー中における非セメント系固化剤の含有量は、好ましくは２０質量％以上、更に好ましくは４０質量％以上である。非セメント系固化剤の含有量が２０質量％未満の場合には、粒状物のｐＨが十分に低くならないおそれがある。
【００３２】
本発明における粒状物には、無機多孔質材料の粒子及び無機バインダーに加えて、ポゾラン物質を添加してもよい。ポゾラン物質は、シリカを主成分とした微粉末の総称であり、水酸化カルシウムと反応して不溶性の安定なカルシウムシリケート水和物を生成する物質である。このようなポゾラン物質としては、シリカゲル、珪藻土、珪藻頁岩等が挙げられる。これらのポゾラン物質を添加することにより、粒状物のｐＨを更に低下させることができる。
この理由は、粒状物中のセメント成分の水和反応に伴って生成する水酸化カルシウムが、ケイ酸と反応するポゾラン反応により、セメント中の水酸化カルシウム量を減少させることによると考えられる。
【００３３】
上述したように、粒状物のｐＨを低くすることによりアンモニアの発生を抑制することができるが、これらのポゾラン物質は、アンモニア等の臭い成分を吸着する性質も有し、このポゾラン物質によるアンモニアの吸収効果によっても、アンモニアの発生を抑制することができる。
更に、ポゾラン反応によって生成するカルシウムシリケート水和物の結合力により、粒状物の強度が向上するという効果も奏する。
【００３４】
本発明においては、ポゾラン物質としては、シリカゲルを用いることが好ましい。本発明において用いられるシリカゲルとしては、Ａ型シリカゲル、Ｂ型シリカゲル、及びＣ型シリカゲルの何れも用いることができるが、細孔が多くアンモニアや水の吸着容量に優れる点から、Ｃ型シリカゲルを用いることが好ましい。
本発明における粒状物中のポゾラン物質の含有量は、好ましくは３〜２０質量％、更に好ましくは５〜１５％である。
【００３５】
尚、珪藻土及び珪藻頁岩は、無機多孔質材料としてもポゾラン物質としても用いられるが、本発明においては、粒状物中における珪藻土又は珪藻頁岩の含有量が、２０質量％以下である場合をポゾラン物質として用いたものとする。そして、粒状物中における珪藻土又は珪藻頁岩の含有量が、２０質量％よりも多い場合を無機多孔質材料として用いたものとする。
【００３６】
本発明における粒状物は、撥水処理が施されていることが好ましい。粒状物に撥水処理を施すことにより、粒状物の液透過率が向上する。また、粒状物に尿等の液体が吸収されにくくなり、粒状物の寿命を伸ばすことができる。更に、粒状物への液残りが低減され、臭いの発生を低減させることもできる。
撥水処理は、例えば粒状物の表面に撥水剤をスプレー塗布することにより行うことができる。撥水剤としては、パラフィンワックス等のワックス系樹脂、シリコン系樹脂、フッ素系樹脂等を用いることができる。
粒状物の表面に撥水剤を塗布する場合、その塗布量は、粒状物の質量に対して、好ましくは０．０５〜１質量％、更に好ましくは０．１〜０．５質量％である。
【００３７】
本発明における粒状物は、香料を含有していることも好ましい。香料のマスキング効果により、尿や糞等の臭いを抑えることができる。香料としては、例えばゲランオール、シトロネロール、シトラール、オイゲノール、フェネチルアルコール、チモール、リナロール、青葉アルコール、メントール、ベンジルアルコール等のアルコール類や、ヘキシルシンナムアルデヒド等のアルデヒド類が好ましく用いられる。
【００３８】
本発明における粒状物は、球状、円柱状等、その造粒形状に特に制限はないが、使用時に飛び散りの少ないトイレ砂を得る観点から円柱状に造粒することが好ましい。
本発明における粒状物は、例えば、ディスクペレッター、ブリケットマシーン、打錠機等を用いて造粒することができる。その中でもディスクペレッターを用いて造粒することが好ましい。
【００３９】
また、粒状物を円柱状に造粒する場合、該粒状物の平均粒径（円柱形状の底面の直径）は、好ましくは４〜７ｍｍ、さらに好ましくは５．５〜６．５ｍｍである。粒状物の平均粒長（円柱形状の高さ）は、好ましくは６〜１５ｍｍ、さらに好ましくは８〜１２ｍｍである。
この場合、平均粒径は、粒状物２０粒の粒径を測定し、その平均値とする。また、平均粒長は、粒状物５０粒の粒長を測定し、その平均値とする。
【００４０】
本発明における粒状物は、その平均粒ｐＨが１２以下であることが好ましい。粒状物の平均粒ｐＨを１２以下とすることにより、上述したように、動物の足等への負荷を低減することができると共に、アンモニアの発生を抑制することができる。
粒状物の平均粒ｐＨは、以下の〔ｐＨ測定方法〕に従って測定することができる。
【００４１】
〔ｐＨ測定方法〕
粒状物を粉砕し、８０メッシュの篩にかけて篩を通過したものを試験サンプルとする。
試験サンプル１ｇに対し、２．５ｍｌの蒸留水を滴下し、軽く撹拌後、静置する。
３０分後に、ｐＨメーター（ＨＡＮＮＡ  ｉｎｓｔｒｕｍｅｎｔｓ社製、Ｓｋｉｎｃｈｅｃｋ）にて、試験サンプルのｐＨを測定する。
【００４２】
本発明における粒状物は、その平均粒強度が、好ましくは３０Ｎ以上、更に好ましくは５０Ｎ以上である。平均粒強度が３０Ｎ未満であると、使用時に粒状物が割れてトイレ砂の飛び散りが生じやすくなるおそれがある。
粒状物の平均粒強度は以下の〔粒強度の測定方法〕に従って測定される。
【００４３】
〔粒強度の測定方法〕
粒状物を、室温２５度、湿度６０％の雰囲気下において２４時間以上放置したものを試験サンプルとして用いる。
試験サンプルの粒状物は、手動ハンドル式デジタルフォースゲージスタンド（日本電産シンポ株式会社製、ＦＧＳ−５０Ｈ）の測定テーブル上に載置する。
デジタルフォースゲージ（日本電産シンポ株式会社製、ＦＧＮ−５０Ｂ）を前記デジタルフォースゲージスタンドに取り付け、該デジタルフォースゲージの計測アダプタ（出張り形状：山形７０度）の先端が粒状物に当接するようにセットする。
手動でハンドルをゆっくりと回し、計測アダプタで粒状物を圧縮する。粒状物が割れた時点の強度を粒強度測定値とする。
測定は、１０点行い、その平均値を平均粒強度とする。
尚、粒状物が円柱状の場合には、計測アダプタの先端が、該粒状物の高さ方向に対して垂直に当接するようにセットして粒強度を測定する。
【００４４】
次に、本発明の動物用トイレ砂の好ましい製造方法について説明する。
本発明のトイレ砂を構成する粒状物は、無機多孔質材料及び無機バインダーを含む混合物から造粒される。先ず、無機多孔質材料、無機バインダーを所定の割合で混合し、更に水を加えた後、ミキサー等にてダマを発生させないように均一に撹拌混合する。
尚、粒状物にシリカゲル等のポゾラン物質を含有させる場合には、この撹拌混合時に、無機多孔質材料及び無機バインダーと共にポゾラン物質も混合させる。
【００４５】
この混合物を用いて粒状物を造粒する。本発明における粒状物は、例えば、ディスクペレッター、ブリケットマシーン、打錠機等の各種粉体の造粒装置を用いて造粒することができる。
次いで、得られた粒状物は、セメントの固化及びポゾラン反応を進行させるため所定時間放置される。この工程は養生工程といわれるものである。養生時間は気温によって異なるが、セメントを十分に固化させる観点から７２時間以上行うことが好ましい。
【００４６】
次いで、十分に固化した粒状物を乾燥機で乾燥させる。この乾燥は、例えばロータリーキルン乾燥機を用いて行われる。乾燥は、粒状物の水分率が１０％以下になるように行うことが好ましい。
水分率の測定は、乾燥後の粒状物をさらに１１０℃にて２４時間再乾燥させ、再乾燥前後の粒状物の質量の差を粒状物の水分量とし、該水分量を再乾燥前の粒状物の質量で除して求める。
得られた粒状物は、篩い分け工程において大小の粒状物を除去し、所定の大きさの粒状物が得られる。
このようにして、本発明の動物用トイレ砂は製造される。
【００４７】
本発明の動物用トイレ砂は、液通過率が大きいことから、特に、尿などの水分を吸収する吸液シートの上に、直接又はスノコ等を介してトイレ砂を敷く二重構造タイプの動物用トイレに好適に用いられる。
【実施例】
【００４８】
以下、実施例により本発明をさらに詳細に説明する。しかしながら本発明の範囲は斯かる実施例に制限されるものではない。
【００４９】
〔実施例１〕
（１）粒状物原料の混合、造粒
ゼオライト粉末（宮城県愛子産、６０メッシュパス品、平均粒径１５０μｍ、水分７％以下）７０質量部、非セメント系固化剤（成分：硫酸カルシウム１／２水和物８０質量％、酸化マグネシウム１５質量％、その他金属酸化物５質量％）１０質量部、ホワイトセメント（太平洋セメント株式会社製）１０質量部、及びＣ型シリカゲル（中国青島産）１０質量部を混合し、さらに水４０質量部を加え、レディゲミキサーにて撹拌混合した。
撹拌混合した混合物をディスクペレッター（株式会社ダルトン製）にて圧縮、造粒した。ディスクの出口開口寸法は、直径５．５ｍｍ、ディスク厚みは３５ｍｍ、有効長は１２ｍｍであった。
得られた造粒物は、直径５．５ｍｍ、平均粒長２５ｍｍであった。
【００５０】
（２）養生工程
得られた造粒物を室温２０度において７２時間放置して、セメントの固化及びポゾラン反応を進行させた。
【００５１】
（３）乾燥工程
養生工程を経た粒状物を、ロータリーキルン乾燥機を用いて仕上がり水分率が１０％以下になるまで乾燥させた。乾燥工程において、粒状物は収縮し、またその一部に折れが発生した。その結果、乾燥工程後得られた粒状物は、直径５．５ｍｍ、平均粒長９ｍｍのものであった。
【００５２】
（４）撥水剤塗布工程
撥水剤としては、ワックス系樹脂（日華化学株式会社製、ＴＨ−４４）を用いた。この撥水剤を水で５０倍に希釈した水溶液を、粒状物の質量に対して１０質量％塗布した。塗布は、粒状物を撹拌混合しながら該撥水剤の水溶液をスプレーして行った。
【００５３】
（５）篩い分け工程
得られた粒状物を、先ず目開き１０ｍｍ×１０ｍｍの篩で篩い分けて所定の大きさよりも大きい粒状物を除去し、その後目開き５ｍｍ×１０ｍｍの篩で篩い分けて所定の大きさよりも小さい粒状物や粉状物を除去した。そして、所定の範囲の大きさの粒状物を得た。
このようして実施例１の動物用トイレ砂を得た。
【００５４】
〔実施例２〕
実施例１における（１）の粒状物原料として、ゼオライト粉末７０質量部、非セメント系固化剤１０質量部、ホワイトセメント１０質量部、シリカゲル１０質量部を用い、撥水剤を塗布しなかった以外は、実施例１と同様にして実施例２の動物用トイレ砂を得た。
【００５５】
〔実施例３〕
実施例１における（１）の粒状物原料として、ゼオライト粉末７５質量部、非セメント系固化剤１０質量部、ホワイトセメント１０質量部、珪藻土５質量部を用いた以外は、実施例１と同様にして実施例３の動物用トイレ砂を得た。
【００５６】
〔比較例〕
実施例１における（１）の粒状物原料として、ゼオライト粉末８０質量部、ホワイトセメント２０質量部を用いた以外は、実施例１と同様にして比較例の動物用トイレ砂を得た。
【００５７】
実施例及び比較例で得られた動物用トイレ砂について、平均粒ｐＨ、アンモニア発生量、平均粒強度及び液通過率を測定した。結果を以下の表１に示す。
尚、平均粒ｐＨ及び平均粒強度は、上述した方法により測定した。また、アンモニア発生量及び液通過率は、以下の〔アンモニア発生量の測定方法〕、及び〔液通過率の測定方法〕に従って測定した。
【００５８】
〔アンモニア発生量の測定方法〕
粒状物５０ｍｌを猫の尿に１０分間浸漬させた後、余分な尿を紙製のウエス（日本製紙クレシア株式会社製、キムワイプ）で拭き取り、容積２００ｍｌの容器中に密閉した。
容器を３５℃の恒温槽において９６時間静置後、アンモニアの発生量を検知管にて測定した。
【００５９】
〔液通過率の測定方法〕
大きさ３ｍｍ×８ｍｍの開口部を多数有するスノコの上面に直径５０ｍｍ、深さ３０ｍｍの円筒を設置した。円筒内に粒状物を充填し、円筒の上端から２０ｍｍの高さから生理食塩水２０ｍｌを１０秒間かけて滴下させた。スノコの下面には、粒状物及びスノコを通過した生理食塩水を収容するためのトレイを設置し、滴下終了後１５秒経過した後にスノコを通過した生理食塩水の質量（Ａ）を測定した。液通過率は、以下の式から求めた。
液通過率（％）＝Ａ／２０×１００
【００６０】
【表１】
2008193938.tif 000002
【００６１】
表１に示す結果から明らかなように、実施例の動物用トイレ砂は、ｐＨが低く、アンモニアの発生量も少ないことがわかる。それに比して、比較例の動物用トイレ砂は、ｐＨが高く、アンモニアの発生量も多い。